ВЫСОКОПРОЧНЫЕ, КОРРОЗИЙНО-УСТОЙЧИВЫЕ АУСТЕНИТНЫЕ СПЛАВЫ

1. Аустенитный сплав, содержащий, в массовых процентах: до 0,2 углерода; до 20 марганца; от 0,1 до 1,0 кремния; от 14,0 до 28,0 хрома; от 15,0 до 38,0 никеля; от 2,0 до 9,0 молибдена; от 0,1 до 3,0 меди; от 0,08 до 0,9 азота; от 0,1 до 5,0 вольфрама; от 0,5 до 5,0 кобальта; до 1,0 титана; до 0,05 бора; до 0,05 фосфора; до 0,05 серы; железо и случайные примеси.
2. Сплав по п. 1, в котором суммарное содержание колумбия и тантала составляет до 0,3 мас.%.
3. Сплав по п. 1, содержащий до 0,2 мас.% ванадия.
4. Сплав по п. 1, содержащий до 0,1 мас.% алюминия.
5. Сплав по п. 1, в котором суммарное содержание церия и лантана составляет не более 0,1 мас.%.
6. Сплав по п. 1, содержащий до 0,5 мас.% рутения.
7. Сплав по п. 1, содержащий до 0,6 мас.% циркония.
8. Сплав по п. 1, отличающийся тем, что содержание железа составляет до 60 мас.%.
9. Сплав по п. 1, в котором отношение кобальт/вольфрам на основе массовых процентов, составляет от 2:1 до 4:1.
16
10. Сплав по п. 1, для которого значение PREN превышает 40.
16
11. Сплав по п. 1, для которого значение PREN составляет от 40 до 60.
12. Сплав по п. 1, отличающийся тем, что сплав является немагнитным.
13. Сплав по п. 1, в котором значение магнитной проницаемости составляет менее чем 1,01.
14. Сплав по п. 1, в котором предел прочности при растяжении составляет не менее 110 ksi, предел текучести составляет по меньшей мере 50 ksi, и процент относительного удлинения составляет по меньшей мере 15%.
15. Сплав по п. 1, в котором предел прочности на разрыв находится в диапазоне от 90 до 150 ksi, предел текучести находится в диапазоне от 50 до 120 ksi, и процент относительного удлинения находится в диапазоне от 20% до 65%.
16. Сплав по п. 1, в котором предел прочности на разрыв находится в диапазоне от 100 до 240 ksi, предел текучести находится в диапазоне от 110 до 220 ksi, и процент относительного удлинения в диапазоне от 15% до 30%.
17. Сплав по п. 1, в котором критическая температура точечной коррозии составляет не менее 45°C.
18. Сплав по п. 1, содержащий в массовых процентах от общей массы сплава: до 0,05 углерода; от 1,0 до 9,0 марганца; от 0,1 до 1,0 кремния; от 18,0 до 26,0 хрома; от 19,0 до 37,0 никеля; от 3,0 до 7,0 молибдена; от 0,4 до 2,5 меди; от 0,1 до 0,55 азота; от 0,2 до 3,0 вольфрама; от 0,8 до 3,5 кобальта; до 0,6 титана; суммарное содержание колумбия и тантала не больше, чем 0,3 мас.%; до 0,2 ванадия; до 0,1 алюминия; до 0,05 бора; до 0,05 фосфора; до 0,05 серы; железо и случайные примеси.
19. Сплав по п. 18, содержащий от 2,0 до 8,0 мас.% марганца.
20. Сплав по п. 18, содержащий от 19,0 до 25,0 мас.% хрома.
21. Сплав по п. 18, содержащий от 20,0 до 35,0 мас.% никеля.
22. Сплав по п. 18, содержащий от 3,0 до 6,5 мас.% молибдена.
23. Сплав по п. 18, содержащий от 0,5 до 2,0 мас.% меди.
24. Сплав по п. 18, содержащий от 0,3 до 2,5 мас.% вольфрама.
25. Сплав по п. 18, содержащий от 1,0 до 3,5 мас.% кобальта.
26. Сплав по п. 18, содержащий от 0,2 до 0,5 мас.% азота.
27. Сплав по п. 18, содержащий от 20 до 50 мас.% железа.
28. Сплав по п. 1, содержащий в массовых процентах от общей массы сплава: до 0,05 углерода; от 2,0 до 8,0 марганца; от 0,1 до 0,5 кремния; от 19,0 до 25,0 хрома; от 20,0 до 35,0 никеля; от 3,0 до 6,5 молибдена; от 0,5 до 2,0 меди; от 0,2 до 0,5 азота; от 0,3 до 2,5 вольфрама; от 1,0 до 3,5 кобальта; до 0,6 титана; суммарное содержание колумбия и тантала не более 0,3 мас.%; до 0,2 ванадия; до 0,1 алюминия; до 0,05 бора; до 0,05 фосфора; до 0,05 серы; железо; микроэлементы; и случайные примеси.
29. Сплав по п. 28, отличающийся тем, что содержание марганца составляет от 2,0 до 6,0 мас.%.
30. Сплав по п. 28, отличающийся тем, что содержание хрома составляет от 20,0 до 22,0 мас.%.
31. Сплав по п. 28, отличающийся тем, что содержание молибдена составляет от 6,0 до 6,5 мас.%.
32. Сплав по п. 28, отличающийся тем, что содержание железа составляет от 40 до 45 мас.%.